(57)【要約】【課題】  水素分離膜の破損を防止することができるとともに水素分離膜と支持体との密着性が高い支持体付水素分離膜、それを備える燃料電池およびそれらの製造方法を提供する。【解決手段】  支持体付水素分離膜の製造方法は、水素分離膜（１０）と支持体（３０）との間に水素分離膜（１０）の硬度よりも低い硬度を有する低硬度金属膜（２０）を設ける第１の工程と、水素分離膜（１０）、低硬度金属膜（２０）および支持体（３０）を冷間接合法により接合する第２の工程とを含むことを特徴とする。この場合、水素分離膜（１０）、低硬度金属膜（２０）および支持体（３０）の変形を抑制することができる。その結果、水素分離膜（１０）の破損を防止することができる。また水素分離膜（１０）と支持体（３０）との密着性が向上する。それにより、冷間接合条件を高める必要がなくなる。【選択図】        図１
2007117905.tif 000002
【特許請求の範囲】
【請求項１】
水素分離膜と支持体との間に、前記水素分離膜の硬度よりも低い硬度を有する低硬度金属膜を設ける第１の工程と、
前記水素分離膜、前記低硬度金属膜および前記支持体を冷間接合法により接合する第２の工程とを含むことを特徴とする支持体付水素分離膜の製造方法。
【請求項２】
前記第１の工程は、前記接合の際の前記水素分離膜および前記支持体の対向面の少なくとも一方の面に前記低硬度金属膜を成膜する工程であることを特徴とする請求項１記載の支持体付水素分離膜の製造方法。
【請求項３】
前記第２の工程は、前記水素分離膜、前記低硬度金属膜および前記支持体を接合する際の接合面に活性化処理を施した後に、冷間接合法により前記水素分離膜、前記低硬度金属膜および前記支持体を接合する工程であることを特徴とする請求項１または２記載の支持体付水素分離膜の製造方法。
【請求項４】
前記低硬度金属膜は、水素透過性を有することを特徴とする請求項１〜３のいずれかに記載の支持体付水素分離膜の製造方法。
【請求項５】
前記水素分離膜は、パラジウムまたはパラジウム合金を含み、
前記低硬度金属膜は、前記水素分離膜の硬度よりも低い硬度を有する金属またはパラジウム合金を含むことを特徴とする請求項１〜４のいずれかに記載の支持体付水素分離膜の製造方法。
【請求項６】
前記水素分離膜は、実質的に純粋なパラジウムの硬度よりも高い硬度を有するパラジウム合金を含み、
前記低硬度金属膜は、実質的に純粋なパラジウムからなることを特徴とする請求項１〜５のいずれかに記載の支持体付水素分離膜の製造方法。
【請求項７】
請求項１〜６のいずれかに記載の支持体付水素分離膜の前記水素分離膜上に、プロトン導電性電解質膜およびカソードを形成する工程を含むことを特徴とする燃料電池の製造方法。
【請求項８】
請求項１〜６のいずれかに記載の支持体付水素分離膜の前記水素分離膜上および前記支持体下に、ガス流路を設ける工程を含むことを特徴とする水素分離装置の製造方法。
【請求項９】
支持体と、
前記支持体上に積層された低硬度金属膜と、
前記低硬度金属膜上に積層され、前記低硬度金属膜の硬度よりも高い硬度を有する水素分離膜とを備え、
前記支持体、前記低硬度金属膜および前記水素分離膜は、冷間接合されていることを特徴とする支持体付水素分離膜。
【請求項１０】
前記低硬度金属膜は、水素透過性を有することを特徴とする請求項９記載の支持体付水素分離膜。
【請求項１１】
前記水素分離膜は、パラジウムまたはパラジウム合金を含み、
前記低硬度金属膜は、前記水素分離膜の硬度よりも低い硬度を有する金属またはパラジウム合金を含むことを特徴とする請求項９または１０記載の支持体付水素分離膜。
【請求項１２】
前記水素分離膜は、実質的に純粋なパラジウムよりも高硬度であるパラジウム合金を含み、
前記低硬度金属膜は、実質的に純粋なパラジウムからなることを特徴とする請求項９〜１１のいずれかに記載の支持体付水素分離膜。
【請求項１３】
請求項９〜請求項１２のいずれかに記載の支持体付水素分離膜と、
前記支持体付水素分離膜の前記水素分離膜上に形成されたプロトン導電性電解質膜と、
前記プロトン導電性電解質膜上に形成されたカソードとを備えることを特徴とする燃料電池。
【請求項１４】
請求項９〜請求項１２のいずれかに記載の支持体付水素分離膜と、
前記支持体付水素分離膜の前記水素分離膜上および前記支持体下に設けられたガス流路とを備えることを特徴とする水素分離装置。
【発明の詳細な説明】
【技術分野】
【０００１】
本発明は、支持体付水素分離膜、それを備える燃料電池および水素分離装置ならびにそれらの製造方法に関する。
【背景技術】
【０００２】
燃料電池は、一般的には水素及び酸素を燃料として電気エネルギーを得る装置である。この燃料電池は、環境面において優れかつ高いエネルギー効率が実現できることから、今後のエネルギー供給システムとして広く開発が進められてきている。
【０００３】
燃料電池のうち固体の電解質を用いたものには、固体高分子型燃料電池、固体酸化物型燃料電池、水素分離膜電池等がある。ここで、水素分離膜電池とは、緻密な水素分離膜を備えた燃料電池である。緻密な水素分離膜は水素透過性を有する金属によって形成される層であり、アノードとしても機能する。水素分離膜電池は、この水素分離膜上にプロトン導電性を有する電解質が積層された構造をとっている。水素分離膜に供給された水素はプロトンに変換され、プロトン導電性の電解質中を移動し、カソードにおいて酸素と結合して発電が行われる。
【０００４】
この水素分離膜電池に用いられる水素分離膜には、パラジウム等の貴金属が用いられる。そのため、コスト低減のためには水素分離膜をできるだけ薄くする必要がある。この場合、水素分離膜をステンレス等の支持基板によって補強するとともに、水素分離膜の硬度を高くする必要がある。そこで、水素分離膜と支持基板とを拡散接合する技術が開示されている（例えば、特許文献１参照）。この技術によれば、水素分離膜と支持基板とが接合によって固定される。また、母材の溶融が伴わないため、装置全体を薄型化することができる。
【０００５】
【特許文献１】特開２００３−９５６１７号公報
【発明の開示】
【発明が解決しようとする課題】
【０００６】
しかしながら、特許文献１の技術を用いると拡散接合の際に水素分離膜と支持基板とを加熱する必要がある。この場合、水素分離膜および支持基板の熱膨張率差によって、水素分離膜が破損するおそれがある。そこで、クラッド法等の冷間接合法により水素分離膜と支持基板とを接合する技術が考えられる。しかしながら、硬度の高い水素分離膜は変形しにくい。その結果、水素分離膜と支持基板との密着性が低下する。
【０００７】
本発明は、水素分離膜の破損を防止することができるとともに水素分離膜と支持体との密着性が高い支持体付水素分離膜、それを備える燃料電池およびそれらの製造方法を提供することを目的とする。
【課題を解決するための手段】
【０００８】
本発明に係る支持体付水素分離膜の製造方法は、水素分離膜と支持体との間に水素分離膜の硬度よりも低い硬度を有する低硬度金属膜を設ける第１の工程と、水素分離膜、低硬度金属膜および支持体を冷間接合法により接合する第２の工程とを含むことを特徴とするものである。
【０００９】
本発明に係る支持体付水素分離膜の製造方法においては、水素分離膜と支持体との間に水素分離膜の硬度よりも低い硬度を有する低硬度金属膜が設けられ、水素分離膜、低硬度金属膜および支持体が冷間接合法により接合される。この場合、水素分離膜、低硬度金属膜および支持体の温度は、熱間接合法を用いる場合に比較して低温である。それにより、水素分離膜、低硬度金属膜および支持体にかかる熱負荷が小さくなる。すなわち、各膜の熱膨張率差に起因する影響がほとんどなくなる。したがって、水素分離膜、低硬度金属膜および支持体の変形を抑制することができ、さらに接合界面における金属拡散を抑制することができる。その結果、水素分離膜の破損を防止することができる。
【００１０】
また、水素分離膜と支持体との間に水素分離膜よりも低硬度を有しかつ変形しやすい低硬度金属膜が挟まれていることから、水素分離膜と支持体との密着性が向上する。それにより、冷間接合条件を高める必要がなくなる。すなわち、接合温度を低く設定することができるとともに、接合荷重を低く設定することができる。
【００１１】
第１の工程は、接合の際の水素分離膜および支持体の対向面の少なくとも一方の面に低硬度金属膜を成膜する工程であってもよい。また、第２の工程は、水素分離膜、低硬度金属膜および支持体を接合する際の接合面に活性化処理を施した後に、冷間接合法により水素分離膜、低硬度金属膜および支持体を接合する工程であってもよい。この場合、水素分離膜と支持体との密着性が向上する。
【００１２】
低硬度金属膜は、水素透過性を有していてもよい。また、水素分離膜はパラジウムまたはパラジウム合金を含み、低硬度金属膜は水素分離膜の硬度よりも低い硬度を有する金属またはパラジウム合金を含んでいてもよい。さらに、水素分離膜は実質的に純粋なパラジウムの硬度よりも高い硬度を有するパラジウム合金を含み、低硬度金属膜は実質的に純粋なパラジウムからなっていてもよい。この場合、水素分離膜の水素透過能の低下を抑制することができる。
【００１３】
本発明に係る燃料電池の製造方法は、請求項１〜６のいずれかに記載の支持体付水素分離膜の水素分離膜上に、プロトン導電性電解質膜およびカソードを形成する工程を含むことを特徴とするものである。本発明に係る燃料電池の製造方法においては、水素分離膜と支持体との間に水素分離膜の硬度よりも低い硬度を有する低硬度金属膜が設けられ、水素分離膜、低硬度金属膜および支持体が冷間接合法により接合され、水素分離膜上にプロトン導電性電解質膜およびカソードが形成される。
【００１４】
この場合、水素分離膜、低硬度金属膜および支持体の温度は、熱間接合法を用いる場合に比較して低温である。それにより、水素分離膜、低硬度金属膜および支持体にかかる熱負荷が小さくなる。すなわち、各膜の熱膨張率差に起因する影響がほとんどなくなる。したがって、水素分離膜、低硬度金属膜および支持体の変形を抑制することができる。その結果、水素分離膜の破損を防止することができる。また、水素分離膜と支持体との間に水素分離膜よりも低硬度を有しかつ変形しやすい低硬度金属膜が挟まれていることから、水素分離膜と支持体との密着性が向上する。それにより、冷間接合条件を高める必要がなくなる。すなわち、接合温度を低く設定することができるとともに、接合荷重を低く設定することができる。
【００１５】
本発明に係る水素分離装置の製造方法は、請求項１〜６のいずれかに記載の支持体付水素分離膜の水素分離膜上および支持体下に、ガス流路を設ける工程を含むことを特徴とするものである。本発明に係る水素分離装置の製造方法においては、水素分離膜と支持体との間に水素分離膜の硬度よりも低い硬度を有する低硬度金属膜が設けられ、水素分離膜、低硬度金属膜および支持体が冷間接合法により接合され、水素分離膜上および支持体下にガス流路が設けられる。
【００１６】
この場合、水素分離膜、低硬度金属膜および支持体の温度は、熱間接合法を用いる場合に比較して低温である。それにより、水素分離膜、低硬度金属膜および支持体にかかる熱負荷が小さくなる。すなわち、各膜の熱膨張率差に起因する影響がほとんどなくなる。したがって、水素分離膜、低硬度金属膜および支持体の変形を抑制することができる。その結果、水素分離膜の破損を防止することができる。また、水素分離膜と支持体との間に水素分離膜よりも低硬度を有しかつ変形しやすい低硬度金属膜が挟まれていることから、水素分離膜と支持体との密着性が向上する。それにより、冷間接合条件を高める必要がなくなる。すなわち、接合温度を低く設定することができるとともに、接合荷重を低く設定することができる。
【００１７】
本発明に係る支持体付水素分離膜は、支持体と、支持体上に積層された低硬度金属膜と、低硬度金属膜上に積層され低硬度金属膜の硬度よりも高い硬度を有する水素分離膜とを備え、支持体、低硬度金属膜および水素分離膜は冷間接合されていることを特徴とするものである。本発明に係る支持体付水素分離膜においては、水素分離膜と支持体との間に水素分離膜よりも低硬度を有しかつ変形しやすい低硬度金属膜が挟まれている。それにより、水素分離膜と支持体との密着性が向上する。
【００１８】
低硬度金属膜は、水素透過性を有していてもよい。また、水素分離膜はパラジウムまたはパラジウム合金を含み、低硬度金属膜は水素分離膜の硬度よりも低い硬度を有する金属またはパラジウム合金を含んでいてもよい。さらに、水素分離膜は、実質的に純粋なパラジウムよりも高硬度であるパラジウム合金を含み、低硬度金属膜は、実質的に純粋なパラジウムからなっていてもよい。この場合、水素分離膜の水素透過能の低下を抑制することができる。
【００１９】
本発明に係る燃料電池は、請求項９〜請求項１２のいずれかに記載の支持体付水素分離膜と、支持体付水素分離膜の水素分離膜上に形成されたプロトン導電性電解質膜と、プロトン導電性電解質膜上に形成されたカソードとを備えることを特徴とするものである。本発明に係る燃料電池においては、水素分離膜と支持体との間に水素分離膜よりも低硬度を有しかつ変形しやすい低硬度金属膜が挟まれている。それにより、水素分離膜と支持体との密着性が向上する。
【００２０】
本発明に係る水素分離装置は、請求項９〜請求項１２のいずれかに記載の支持体付水素分離膜と、支持体付水素分離膜の水素分離膜上および支持体下に設けられたガス流路とを備えることを特徴とするものである。本発明に係る水素分離装置においては、水素分離膜と支持体との間に水素分離膜よりも低硬度を有しかつ変形しやすい低硬度金属膜が挟まれている。それにより、水素分離膜と支持体との密着性が向上する。
【発明の効果】
【００２１】
本発明によれば、水素分離膜の破損を防止することができる。また、水素分離膜と支持体との密着性が向上する。このように、耐久性に優れた支持体付水素分離膜を作ることができる。
【発明を実施するための最良の形態】
【００２２】
以下、本発明を実施するための最良の形態を説明する。
【実施例１】
【００２３】
図１は、第１実施例に係る支持体付水素分離膜４０の製造方法を説明するための製造フロー図である。図１（ａ）に示すように、まず、水素分離膜１０を準備する。水素分離膜１０は、水素透過性金属から構成される。水素透過性金属としては、例えば、パラジウム合金等を用いることができる。水素分離膜１０の膜厚は、例えば、１０μｍ〜２００μｍであり、より望ましくは５０μｍ〜１００μｍである。
【００２４】
次に、図１（ｂ）に示すように、水素分離膜１０の一面に水素透過性を有する低硬度金属膜２０をメッキ、蒸着等の方法により成膜する。また、水素分離膜１０の一面に水素透過性を有する低硬度金属膜２０を冷間接合法で積層してもよい。低硬度金属膜２０の膜厚は、例えば、５μｍ〜３０μｍであり、より望ましくは１０μｍ〜２０μｍである。低硬度金属膜２０は、水素分離膜１０よりも低い硬度（ビッカース硬さ。以下、同じ。）を有する。本実施例においては、低硬度金属膜２０は、実質的に純粋なパラジウムから構成される。ここで、実質的に純粋なパラジウムとは、９９．９％程度の純度を有するパラジウムのことを意味する。実質的に純粋なパラジウムおよび水素分離膜１０として用いることができるパラジウム合金の硬度の例を表１に示す。
【００２５】
【表１】
2007117905.tif 000003
【００２６】
次いで、図１（ｃ）に示すように、支持体３０を準備する。支持体３０は、例えば、ステンレス等の金属から構成される。支持体３０の膜厚は、例えば、５０μｍ〜３００μｍである。本実施例においては、支持体３０に水素分離膜１０に水素を供給するための複数の貫通孔３１が形成されている。
【００２７】
次に、図１（ｄ）に示すように、支持体３０の接合面３２（支持体３０の一面）および低硬度金属膜２０の接合面２１（低硬度金属膜２０の水素分離膜１０と反対側の面）に対して、活性化処理を施す。活性化処理は、アルゴン等の不活性ガス雰囲気中で不活性ガスのイオン照射処理により行われる。この場合、接合面３２および接合面２１の表面部分が削られ、主に表面に存在する酸化物が除去される。不活性ガスとして、ヘリウム、ネオン、アルゴン等のガスを適用することができ、特に経済面でアルゴンガスを使うことが望ましい。その結果、支持体３０および低硬度金属膜２０に酸化物がほとんどない活性面が露出する。なお、水素分離膜１０、低硬度金属膜２０および支持体３０の温度は、活性化処理において、アルゴンイオン照射による活性化処理の際のアルゴンイオンの衝突によって２００℃程度になっている。
【００２８】
次いで、図１（ｅ）に示すように、接合面２１と接合面３２とが対向するように支持体３０上に水素分離膜１０および低硬度金属膜２０を載せ、冷間接合法により水素分離膜１０、低硬度金属膜２０および支持体３０を接合する。それにより、図１（ｆ）に示すように、支持体付水素分離膜４０が完成する。
【００２９】
本実施例においては、水素分離膜１０、低硬度金属膜２０および支持体３０の温度は、熱間接合法を用いる場合に比較して低温である。この場合、水素分離膜１０、低硬度金属膜２０および支持体３０にかかる熱負荷が小さくなる。すなわち、各膜の熱膨張率差の影響がほとんどなくなる。それにより、水素分離膜１０、低硬度金属膜２０および支持体３０の変形を抑制することができる。その結果、水素分離膜１０の破損を防止することができる。
【００３０】
また、水素分離膜１０と支持体３０との間に水素分離膜１０よりも低硬度を有しかつ変形しやすい低硬度金属膜２０が挟まれていることから、水素分離膜１０と支持体３０との密着性が向上する。それにより、冷間接合条件を高める必要がなくなる。すなわち、接合温度を低く設定することができるとともに、接合荷重を低く設定することができる。
【００３１】
さらに、本実施例においては低硬度金属膜２０が水素透過性を有することから、水素分離膜１０の水素透過能の低下を抑制することができる。また、低硬度金属膜２０は、支持体３０の貫通孔３１内にかけて形成されていてもよい。この場合、低硬度金属膜２０の強度が向上する。それにより、水素分離膜１０の膜厚をさらに低減させることができる。
【００３２】
なお、本実施例においては低硬度金属膜２０として純パラジウムが用いられ水素分離膜１０としてパラジウム合金が用いられているが、特に限定されるものではない。水素透過性を有しかつ水素分離膜１０の硬度よりも低い硬度を有している金属であれば、低硬度金属膜２０として用いることができる。例えば、水素分離膜に用いられるパラジウム合金よりも低い硬度を有するパラジウム合金を適用することができる。また、水素透過性を有する金属であれば、水素分離膜１０として用いることができる。
【実施例２】
【００３３】
続いて、本発明の第２実施例に係る支持体付水素分離膜４０ａの製造方法について説明する。図２は、支持体付水素分離膜４０ａの製造方法を説明するための製造フロー図である。なお、前述した第１実施例と同一符号を付した構成要素は、第１実施例の材料と同様の材料から構成される。
【００３４】
まず、図２（ａ）に示すように、まず、水素分離膜１０を準備する。次に、図２（ｂ）に示すように、水素分離膜１０の一面に水素透過性を有さない低硬度金属膜２０ａをメッキ、蒸着等の方法により成膜する。低硬度金属膜２０ａは、水素分離膜１０よりも低い硬度を有する。低硬度金属膜２０ａとして、例えば、銅、ニッケル、錫、亜鉛あるいはアルミニウムを適用することができる。本実施例においては、低硬度金属膜２０ａは、例えば、銅から構成される。低硬度金属膜２０ａの膜厚は、例えば、１０μｍ程度である。
【００３５】
次いで、図２（ｃ）に示すように、支持体３０を準備する。次に、図２（ｄ）に示すように、支持体３０の接合面３２および低硬度金属膜２０ａの接合面２１ａ（低硬度金属膜２０ａの水素分離膜１０と反対側の面）に対して、活性化処理を施す。活性化処理は、アルゴン等の不活性ガス雰囲気中で不活性ガスのイオン照射処理により行われる。この場合、接合面３２および接合面２１ａの表面部分が削られ、主に表面に存在する酸化物が除去される。不活性ガスとして、ヘリウム、ネオン、アルゴン等のガスを適用することができ、特に経済面でアルゴンガスを使うことが望ましい。次いで、図２（ｅ）に示すように、表面が活性化された接合面３２と表面が活性化された接合面２１ａとが対向するように支持体３０上に水素分離膜１０および低硬度金属膜２０ａを載せ、冷間接合法により水素分離膜１０、低硬度金属膜２０ａおよび支持体３０を接合する。
【００３６】
次に、図２（ｆ）に示すように、貫通孔３１を介して露出している低硬度金属膜２０ａの露出部分に対してエッチング処理を施す。それにより、低硬度金属膜２０ａに水素分離膜１０に水素を供給するための複数の貫通孔２２が形成される。以上の工程により、図２（ｇ）に示すように、支持体付水素分離膜４０ａが完成する。本実施例においては、低硬度金属膜２０ａとして高価な水素透過性金属を用いる必要がない。したがって、支持体付水素分離膜４０ａのコストを低減させることができる。なお、水素分離膜１０の硬度よりも低い硬度を有する金属であれば、どのような金属でも低硬度金属膜２０ａとして用いることができる。
【００３７】
なお、上記第１実施例および第２実施例に係る低硬度金属膜２０，２０ａは、水素分離膜１０に成膜された後に支持体３０と接合されているが、支持体３０に成膜された後に水素分離膜１０と接合されてもよい。さらに、低硬度金属膜２０，２０ａは、水素分離膜１０および支持体３０の両方に成膜されてもよい。この場合においても、水素分離膜１０と支持体３０との密着性は向上する。
【実施例３】
【００３８】
続いて、本発明の第３実施例に係る燃料電池１００について説明する。図３は、燃料電池１００について説明するための図である。図３（ａ）は燃料電池１００の模式的断面図であり、図３（ｂ）は燃料電池１００の製造方法を説明するための図である。なお、前述した第１および第２実施例と同一符号を付した構成要素は、第１および第２実施例の材料と同様の材料から構成される。
【００３９】
図３（ａ）に示すように、第１実施例に係る製造方法により製造した支持体付水素分離膜４０の水素分離膜１０上にプロトン導電性電解質膜５０およびカソード６０が順に形成されている。図３（ｂ）に示すように、水素分離膜１０上に、スパッタリング等によりプロトン導電性電解質膜５０およびカソード６０を順に形成することによって、燃料電池１００を製造することができる。
【００４０】
続いて、燃料電池１００の動作について説明する。まず、水素を含有する燃料ガスが支持体３０の複数の貫通孔３１を介して低硬度金属膜２０に供給される。燃料ガス中の水素は、低硬度金属膜２０および水素分離膜１０を透過してプロトン導電性電解質膜５０に到達する。プロトン導電性電解質膜５０に到達した水素は、プロトンと電子とに分離する。プロトンは、プロトン導電性電解質膜５０を伝導し、カソード６０に到達する。
【００４１】
一方、カソード６０には酸素を含有する酸化剤ガスが供給される。カソード６０においては、酸化剤ガス中の酸素とカソード６０に到達したプロトンとから水が発生するとともに電力が発生する。発生した電力は、図示しないセパレータを介して回収される。以上の動作により、燃料電池１００による発電が行われる。なお、支持体付水素分離膜４０の代わりに第２実施例に係る製造方法により製造した支持体付水素分離膜４０ａが用いられてもよい。この場合、燃料ガスは、複数の貫通孔３１および低硬度金属膜２０ａの複数の貫通孔２２を介して水素分離膜１０に供給される。
【実施例４】
【００４２】
続いて、本発明の第４実施例に係る水素分離装置２００について説明する。図４は、水素分離装置２００について説明するための図である。図４（ａ）は水素分離装置２００の模式的断面図であり、図４（ｂ）は水素分離装置２００の製造方法を説明するための図である。なお、前述した第１および第２実施例と同一符号を付した構成要素は、第１および第２実施例の材料と同様の材料から構成される。
【００４３】
図４（ａ）に示すように、第１実施例に係る製造方法により製造した支持体付水素分離膜４０の水素分離膜１０側に流路プレート８０が形成され、支持体付水素分離膜１０の支持体３０側に流路プレート７０が形成されている。流路プレート７０は、支持体付水素分離膜４０に水素含有ガスを供給するための流路が形成されたプレートである。流路プレート８０は、支持体付水素分離膜４０によって分離された水素を回収するための流路が形成されたプレートである。
【００４４】
図４（ｂ）に示すように、支持体３０の低硬度金属膜２０と反対側の面に流路プレート７０を接合し、水素分離膜１０の低硬度金属膜２０と反対側の面に流路プレート８０を接合することによって水素分離装置２００を製造することができる。
【００４５】
続いて、水素分離装置２００の動作について説明する。まず、水素を含有する燃料ガスが流路プレート７０内の流路から支持体３０の複数の貫通孔３１を介して低硬度金属膜２０に供給される。燃料ガス中の水素は、低硬度金属膜２０および水素分離膜１０を透過して流路プレート８０に到達する。流路プレート８０に到達した水素は、流路プレート８０の流路から回収される。以上の動作により、燃料ガス中の水素を分離することができる。なお、支持体付水素分離膜４０の代わりに第２実施例に係る製造方法により製造した支持体付水素分離膜４０ａが用いられてもよい。この場合、燃料ガスは、複数の貫通孔３１および低硬度金属膜２０ａの複数の貫通孔２２を介して水素分離膜１０に供給される。
【産業上の利用可能性】
【００４６】
本発明の支持体付水素分離膜の製造方法においては、低圧下率での冷間接合法を適用するため、水素分離膜の破損を防止でき、また、水素分離膜と支持体との密着性が向上するため、耐久性に優れた支持体付水素分離膜を作ることができる。
【図面の簡単な説明】
【００４７】
【図１】第１実施例に係る支持体付水素分離膜の製造方法を説明するための製造フロー図である。
【図２】第２実施例に係る支持体付水素分離膜の製造方法を説明するための製造フロー図である。
【図３】第３実施例に係る燃料電池について説明するための図である。
【図４】第４実施例に係る水素分離装置について説明するための図である。
【符号の説明】
【００４８】
１０  水素分離膜
２０，２０ａ  低硬度金属膜
２１，３２  接合面
２２，３１  貫通孔
３０  支持体
４０，４０ａ  支持体付水素分離膜
５０  プロトン導電性電解質膜
６０  カソード
７０，８０  流路プレート
１００  燃料電池
２００  水素分離装置
【図１】
2007117905.tif 000004
【図２】
2007117905.tif 000005
【図３】
2007117905.tif 000006
【図４】
2007117905.tif 000007